(57)【特許請求の範囲】
【請求項１】
高周波電源に接続された少なくとも一対の電極が配置された放電空間内において、基板表面を前記電極の一つとするとともに、他方の電極とは距離ｄ（ｃｍ）を隔てて配置し、シリコン化合物を一種類以上含むガスと水素を前記放電空間内に導入し、成膜圧力Ｐ（Ｐａ）とｄの積Ｐｄと、水素流量Ｍ（ＳＬＭ）とが、
８０Ｍ＋２００≦Ｐｄ≦１６０Ｍ＋３３３
の関係になるように設定し、高周波電力を印加して、プラズマを発生させ、前記放電空間内で、非単結晶シリコンの薄膜を前記基板に形成する（但し、シリコン化合物を一種類以上含むガスの流量は０．０１〜１ＳＬＭ、水素流量Ｍは０．５〜１０ＳＬＭ、距離ｄは０．５〜３ｃｍ、成膜圧力Ｐは１３３〜１３３３Ｐａ、高周波電力は１００〜１０００Ｗ、単位電極面積あたりの高周波電力は０．０２〜０．２Ｗ／ｃｍ2）ことを特徴とする薄膜形成方法。
【請求項２】
前記積Ｐｄと、シリコン化合物を一種類以上含むガスと水素との混合ガスの流量Ｌ（ＳＬＭ）とが、
６７Ｌ＋２００≦Ｐｄ≦１４７Ｌ＋３３３
の関係になるように設定することを特徴とする請求項１に記載の薄膜形成方法。
【発明の詳細な説明】
【０００１】
【発明の属する技術分野】
本発明は、放電空間内で非単結晶シリコンの薄膜を基板に形成する薄膜形成方法に関する。
【０００２】
【従来の技術】
非晶質半導体、例えば非晶質シリコンは、薄膜化、大面積化が可能であり、組成の自由度も大きく、電気的並びに光学的特性を広い範囲で制御できることから、最近各種デバイスの材料として注目されており、特に非晶質シリコンは、太陽光のエネルギー分布のピーク近傍に対する吸収係数が結晶シリコンよりも大きいことや、その形成温度が低く、かつ原料ガスからグロー放電により基板に直接成膜できるなどの特徴をもつことから太陽電池材料として注目されている。
【０００３】
今後の新エネルギー対策の一環として重要視されている太陽電池において、低価格化、高性能化が当面の重大な研究、開発の課題となっている。非晶質シリコンも、太陽電池材料として、かなり高い変換効率のものが得られるようになってきているが、低価格化ではまだまだ十分とは言えず、大面積化や成膜速度の向上など、量産化に向けて技術課題が残されている。
【０００４】
非晶質シリコンは、一般に基板あるいは基板を支持する電極と、他の電極との間で高周波（ＲＦ）放電を行ってプラズマを発生させ、ＳｉＨ4などのシリコン化合物を含むガスと水素や不純物ガスを混合した原料ガスをプラズマで分解することで、基板の上に成膜される。非晶質シリコンの成膜速度に影響を及ぼす要因はいくつか挙げられるが、特に電極基板（Ｃａｔｈｏｄｅ−Ｓｕｂｓｔｒａｔｅ：Ｃ−Ｓ）間距離、用いられるガス混合物、放電空間内に導入されるガスの圧力および流量、さらに基板温度、ＲＦ放電の電力および周波数がある。
【０００５】
非晶質シリコンの成膜速度を向上させる方法として、Ｃ−Ｓ間距離を縮めることが特開平５−５６８５０号に開示されている。また、特許第２７３０６９３号では、Ｃ−Ｓ間距離を縮め、Ｈｅを混合し、ガス流量を制御することで、大気圧での放電が可能となり、高い成膜速度が実現されることが開示されている。あるいは、特公平７−１０５３５４号では、ＲＦ電力の周波数を従来よく用いられるＲＦ（１３．５６ＭＨｚ）から２５〜１５０ＭＨｚの範囲へと変更し、ＶＨＦ放電とし、Ｃ−Ｓ間距離ｄと周波数ｆの関係を、３０ＭＨｚ／ｃｍ≦ｆ／ｄ≦１００ＭＨｚ／ｃｍとすることで高い成膜速度が得られることが開示されている。
【０００６】
【発明が解決しようとする課題】
ＲＦ電力の周波数を１３．５６ＭＨｚとして非晶質シリコンを成膜するにあたり、Ｃ−Ｓ間距離を縮めるだけでは、成膜速度は増加するが、放電が不安定になる、あるいは、放電が生起しても成膜速度のムラが大きく、局所的に厚く成膜されるなど、非晶質シリコンを大面積化するのにはいくつかの問題が残されていた。また、成膜速度のムラが少なく、均一に成膜されても、太陽電池材料として高い変換効率が確実に得られるとは限らなかった。
【０００７】
本発明は、上記の事情に鑑み、Ｃ−Ｓ間距離を縮めることで成膜速度の増加を図りつつ、大面積化が容易な均一な成膜速度分布と高い変換効率が得られる非晶質シリコン薄膜の形成方法を提供することを目的とする。
【０００８】
【課題を解決するための手段】
上記の目的を達成すべく成された本発明の構成は以下のとおりである。
【０００９】
即ち、本発明の薄膜形成方法は、高周波電源に接続された少なくとも一対の電極が配置された放電空間内において、基板表面を前記電極の一つとするとともに、他方の電極とは距離ｄ（ｃｍ）を隔てて配置し、シリコン化合物を一種類以上含むガスと水素を前記放電空間内に導入し、成膜圧力Ｐ（Ｐａ）とｄの積Ｐｄと、水素流量Ｍ（ＳＬＭ）とが、
８０Ｍ＋２００≦Ｐｄ≦１６０Ｍ＋３３３
の関係になるように設定し、高周波電力を印加して、プラズマを発生させ、前記放電空間内で、非単結晶シリコンの薄膜を前記基板に形成する（但し、シリコン化合物を一種類以上含むガスの流量は０．０１〜１ＳＬＭ、水素流量Ｍは０．５〜１０ＳＬＭ、距離ｄは０．５〜３ｃｍ、成膜圧力Ｐは１３３〜１３３３Ｐａ、高周波電力は１００〜１０００Ｗ、単位電極面積あたりの高周波電力は０．０２〜０．２Ｗ／ｃｍ2）ことを特徴としているものである。
【００１０】
かかる本発明の薄膜形成方法においては、前記積Ｐｄと、シリコン化合物を一種類以上含むガスと水素との混合ガスの流量Ｌ（ＳＬＭ）とが、
６７Ｌ＋２００≦Ｐｄ≦１４７Ｌ＋３３３
の関係になるように設定することが好ましい。
【００１４】
【発明の実施の形態】
以下、図面を参照しつつ本発明の実施形態例を説明する。
【００１５】
本発明の薄膜形成方法を実施するための平行平板容量結合型の薄膜形成装置の一構成例を図２に示す。
【００１６】
図２の装置において、基板２０１と電極２０６を対向させて、前記電極に１３．５６ＭＨｚの高周波（ＲＦ）電力を印加し、ＲＦプラズマを発生させ、原料ガスを分解し、非晶質シリコン薄膜を基板に堆積させることができる。
【００１７】
シリコンを含む化合物ガスと水素などの希釈ガスを混合した原料ガスは、不図示のガス供給源から、真空容器２０２の壁を貫通した原料ガス導入管２０７により放電室２０５内に導入され、ブロックヒーター２０９により加熱される。放電室２０５には原料ガス排気用の排気管２０８が設けられており、原料ガスは、基板２０１に対して平行に流れ、放電室２０５の電極２０６の上を流れた後、排気管２０８で放電室外、さらに真空容器外へと排気される。成膜圧力とは、原料ガスを放電室内に供給した状態での放電室内の圧力である。
【００１８】
前述のように、ＲＦ電力の周波数を高くすることで、さらに成膜速度を増加することが期待できるが、一般に普及しているＲＦ電源（１３．５６ＭＨｚ）を用いて、成膜速度を増加させ、かつ大面積で高効率な非晶質シリコン薄膜が得られるのであれば、装置コストを抑えることが可能であり、本発明の目的の一つはこの点にある。
【００１９】
Ｃ−Ｓ間距離を短くすることで、非晶質シリコンの成膜速度が増加するが、Ｃ−Ｓ間距離が大きな状態で最適化された成膜条件で、非晶質シリコンを成膜した場合、太陽電池の光起電力層であるｉ層として用いても、高い変換効率が得られなかった。一般に高品質の非晶質シリコンを得るためには、シリコンを含む主原料ガスとは別に、水素など希釈ガスが混合され、大量の原料ガスが流される。ところが、Ｃ−Ｓ間距離を縮めた場合、放電室内のガスの流れに対する断面積が小さくなることになり、ガス流量を増やすと、原料ガスの流速が著しく増加することになる。そのため、放電室の長さを一定とした場合、原料ガスが十分にプラズマで分解されずに、排気されてしまうと考えられる。
【００２０】
原料ガスが十分に分解されずに、非晶質シリコンとして成膜されると、未結合手や欠陥を多く含むｉ層となり、高い変換効率が得られないと考えられる。あるいは、ＳｉＨ4などのシリコンを含む化合物ガスは比較的分解されやすいが、希釈ガスである水素などは分解するためにはかなりの時間を要するため、流速が速くなり過ぎることで、水素ラジカル、水素イオンなどの発生率が低くなると考えられる。一般に、非晶質シリコンは、その成長表面に水素ラジカルや水素イオンが到達することによって構造が緩和され、高品質な半導体薄膜になると考えられている。そのため、流速が速くなり、水素ラジカルや水素イオンの発生が少ないと、高品質な非晶質シリコンの成膜が期待できないことになる。
【００２１】
そこで発明者らは、Ｃ−Ｓ間距離を縮めることで生じた流速の増加を考慮しながら、Ｃ−Ｓ間距離を小さくしながら再度、成膜条件を最適化し、大面積化が可能な平坦な成膜速度分布が得られる条件と、高品質な非晶質シリコンが得られる条件を模索した結果、Ｃ−Ｓ間距離ｄと成膜圧力Ｐ、水素の流量Ｍあるいはシリコン化合物を含むガスと水素の混合ガス流量Ｌとの関係を見出し、本発明に至っている。
【００２２】
Ｃ−Ｓ間距離ｄは、非晶質シリコンの成膜速度を増加させるためには５ｃｍ以下が望ましい。さらに好適には３ｃｍ以下がよいが、０．５ｃｍより小さくすると放電生起が困難になるため、０．５〜３ｃｍの範囲が望ましい。
【００２３】
シリコン化合物を含むガスとしては、ＳｉＨ4やＳｉ2Ｈ6などが好適に用いられる。また、希釈ガスとしてＨ2が用いられる。また、非晶質シリコンの価電子制御のために、シリコン半導体にとって不純物として作用する、ホウ素（Ｂ）や燐（Ｐ）などを含んだ化合物、一例としてＢ2Ｈ6やＢＦ3、ＰＨ3が好適に用いられる。
【００２４】
原料ガスの流量として、シリコン化合物を含むガスは１０〜１０００ｓｃｃｍ、Ｈ2は５００〜１００００ｓｃｃｍの範囲が太陽電池の量産性を考えた場合、望ましい。これは、放電室の容積に対して、シリコン化合物を含むガスで１×１０-3〜０．１ｓｃｃｍ／ｃｍ3、Ｈ2が０．０５〜１ｓｃｃｍ／ｃｍ3の範囲である。
【００２５】
成膜圧力は一般に６７〜１３３Ｐａ程度が好んで用いられるが、本発明らはさらに高い範囲での成膜も視野に入れて実験を行った。その結果、Ｃ−Ｓ間距離を縮めた場合、放電安定性を高めるため、より高圧が望まれ、２６７〜１３３３Ｐａの範囲が望ましいことを発見した。
【００２６】
ＲＦ電力は、１００〜１０００Ｗの範囲が好ましく、本発明らは０．０２〜０．２Ｗ／ｃｍ2の範囲で成膜実験を行った。その結果、ＲＦ電力が低い方が、より均一な成膜速度分布が得られるが、ｉ層として用いた場合に高い変換効率が得られず、ＲＦ電力をより高くすることで、ｉ層として用いた場合に高い変換効率が得られるが、成膜速度分布に大きなムラが生じるようになり、均一な大面積の非晶質シリコンを成膜するにはより困難な条件となる。
【００２７】
ここで得られる非晶質シリコンはシリコン系材料の非晶質状態といえ、いわゆる微結晶シリコンも一部含まれていてもよい。
【００２８】
【実施例】
次に、本発明の実施例について説明するが、本発明は、これらの実施例によって何ら限定されるものではない。
【００２９】
（実施例１）
本実施例は、図２に示したような薄膜形成装置を用いて、ステンレスの帯状基板に非晶質シリコン薄膜を形成した例である。先ず、この薄膜形成装置を詳細に説明する。
【００３０】
薄膜形成装置は、主に、ガスゲート２０３で隣接する他の真空容器（不図示）と結合される直方体の真空容器２０２と、該真空容器２０２の内部に設けられた放電室２０５と、前記ガスゲート２０３を貫通して前記放電室２０５に導入された帯状基板２０１で構成される。この薄膜形成装置を複数個並べ、ガスゲートで連結し、帯状基板２０１をそれらの薄膜形成装置を貫通し、ｎ型層、ｉ型層、ｐ型層が連続的に形成される。なお、ｉ型層の成膜速度分布を調べる場合は、ｎ型層およびｐ型層を形成せず、帯状基板２０１を静止した状態でｉ型層の非晶質シリコンを一定時間、成膜した。
【００３１】
真空容器２０２の内部に設けられた放電室２０５は、該放電室の一面が開口部となった中空の直方体形状であり、前記開口部が帯状基板２０１に近接して設けられている。帯状基板２０１は、放電室２０５の中に導入された後、ランプヒーター２１３で加熱され、熱電対２１４を用いて温度調節される。
【００３２】
放電室内には、平行平板型の電極２０６が設けられており、不図示の高周波電源から電力を供給され、放電室内にてプラズマを生起させることができる。
【００３３】
原料ガスは、不図示のガス供給源から、真空容器２０５の壁を貫通した原料ガス導入管２０７により放電室２０５内に導入され、ブロックヒーター２０９により加熱される。放電室２０５には原料ガス排気用の排気管２０８が設けられており、帯状基板２０１の搬送方向に対して平行に流れ、放電室２０５の電極２０６の上を流れた後、排気管２０８で放電室外、さらに真空容器外へと排気される。真空容器内のガスゲートガスや原料ガスの一部は排気管２０８の一部に設けられた放電室外部排気口２１０から排気される。
【００３４】
本実施例では、高い成膜速度を維持すること、大面積で均一な成膜を行うこと、太陽電池として高い変換効率が得られることを指標とし、以下に示す条件の範囲でｉ型の非晶質シリコンの成膜実験を行った。
・ＳｉＨ4の流量                    ５００ｓｃｃｍ
・Ｈ2の流量                        １０００〜８０００ｓｃｃｍ
・成膜圧力                          １３３〜９３３Ｐａ
・ＲＦ電力                          ４００Ｗ（０．０８Ｗ／ｃｍ2）
・ＲＦ周波数                        １３．５６ＭＨｚ
・基板温度                          ２２０℃
・電極基板間距離（Ｃ−Ｓ間距離）    ２ｃｍ
・電極面積                          ５０×１００ｃｍ2
・基板                              ＳＵＳ（５０ｃｍ幅）
【００３５】
太陽電池として評価する場合は、予め、帯状のＳＵＳ基板に裏面反射層として、ＡｇとＺｎＯを順次成膜した後、ＺｎＯ上にｎ層を成膜し、さらにその上にｉ層を上記の条件で成膜し、その後、ｐ層をｉ層の表面に成膜して、基板を大気中に取り出す。成膜後の基板を５×５ｃｍ2の大きさで切り出した後、透明電極層（ＩＴＯ）および電流取り出しグリッド電極を設け、擬似太陽光（ＡＭ１．５、１００ｍＷ／ｃｍ2）を照射し、変換効率を測定した。
【００３６】
Ｈ2流量を横軸に、成膜圧力を縦軸にして、得られた結果を図１に記号で示す。帯状基板を連続的に搬送しつつ、非晶質シリコン薄膜を成膜する場合、幅方向における成膜速度分布が小さいことが、大面積で均一な太陽電池を作製するには重要な要因となる。そこで、図１では、幅方向の成膜速度のムラに注目して、評価した。▲印は成膜速度（Ｄ．Ｒ．）の幅方向のムラが大きく、大面積化に不向き（幅方向における最大Ｄ．Ｒ．が平均Ｄ．Ｒ．の２倍以上）であることを意味する。●印は成膜速度の幅方向のムラは比較的平坦に近いが、大面積化には少し問題がある（最大Ｄ．Ｒ．が平均Ｄ．Ｒ．の１．５倍以上２倍未満）ことを意味する。○印および△印は、成膜速度のムラが少なく（最大Ｄ．Ｒ．が平均Ｄ．Ｒ．の１．５倍未満）、特に○印は、Ｃ−Ｓ間距離２ｃｍで得られた、幅方向の成膜速度ムラが少ない（幅方向における最大Ｄ．Ｒ．が平均Ｄ．Ｒ．の２倍未満）サンプル全ての変換効率の平均値よりも高いことを意味し、△印は平均値よりも低いことを意味する。
【００３７】
図１に示すように、成膜圧力が高すぎた場合、成膜速度のムラが大きくなる傾向にあり、特にＨ2流量が少ないと顕著である。一方、成膜圧力を低くすると成膜速度のムラは減るが、変換効率が低下する傾向にある。図１の実線１０１と１０２で挟まれた範囲において、成膜速度ムラが少なく、変換効率が高い非晶質シリコンが得られることがわかった。
【００３８】
基板の長さ方向の位置を横軸に、成膜速度を縦軸にして、成膜速度ムラが多い場合の一例を図４に示す。これはＣ−Ｓ間距離が２ｃｍで、圧力が４６７Ｐａ、Ｈ2流量が１５００ｓｃｃｍの成膜速度分布であり、実線は幅方向の中央部、破線は基板端から５ｃｍにおける成膜速度分布である。成膜速度のムラが大きくなる条件範囲ではいずれも、図４に代表されるような成膜速度分布を示し、幅方向、長さ方向に成膜速度の大きな差が生じており、大面積化には不向きであった。
【００３９】
成膜速度のムラが少ない場合の一例を図５に示す。これはＣ−Ｓ間距離２ｃｍで圧力が５３３Ｐａ、Ｈ2流量が６０００ｓｃｃｍの成膜速度分布であり、実線と破線の意味は図４と同じである。また、成膜速度のムラが小さい条件範囲ではいずれも、図５に代表されるような成膜速度分布を示し、幅方向にほとんど差がなく、長さ方向の成膜速度にも大きな差がない。これは、非晶質シリコン薄膜の大面積化に有利な成膜速度分布である。
【００４０】
Ｃ−Ｓ間距離が２ｃｍより大きい場合、高い変換効率が得られる条件は、図１の実線で囲まれる範囲よりも、低圧力で、かつ大Ｈ2流量であり、図１の実線で囲まれる範囲の条件で成膜すると、成膜速度のムラが大きいかあるいはポリシラン粉の大量発生が生じる条件である。
【００４１】
（実施例２）
Ｃ−Ｓ間距離を１ｃｍとして、成膜条件の最適化を図った。実験方法は実施例１と同様にし、以下に示すような条件とした。
・ＳｉＨ4の流量                    ５００ｓｃｃｍ
・Ｈ2の流量                        １０００〜８０００ｓｃｃｍ
・成膜圧力                          ４００〜１２００Ｐａ
・ＲＦ電力                          ４００Ｗ（０．０８Ｗ／ｃｍ2）
・ＲＦ周波数                        １３．５６ＭＨｚ
・基板温度                          ２２０℃
・電極基板間距離（Ｃ−Ｓ間距離）    １ｃｍ
・電極面積                          ５０×１００ｃｍ2
・基板                              ＳＵＳ（５０ｃｍ幅）
【００４２】
Ｈ2流量を横軸に、成膜圧力を縦軸にして、得られた結果を図３に記号で示す。図３でも、実施例１と同様に、幅方向の成膜速度分布を評価した。Ｃ−Ｓ間距離を小さくすることで、平均成膜速度はＣ−Ｓ間距離２ｃｍに比較して、わずかながら減少した。▲印は成膜速度（Ｄ．Ｒ．）の幅方向のムラが大きく、大面積化に不向き（幅方向の最大Ｄ．Ｒ．が平均Ｄ．Ｒ．の２倍以上）であることを意味する。●印は幅方向の成膜速度のムラは比較的平坦に近いが、大面積化には少し問題がある（最大Ｄ．Ｒ．が平均Ｄ．Ｒ．の１．５倍以上２倍未満）ことを意味する。○印および△印は、幅方向の成膜速度のムラが少なく（最大Ｄ．Ｒ．が平均Ｄ．Ｒ．の１．５倍未満）、特に○印はＣ−Ｓ間距離１ｃｍで得られた幅方向ムラの少ない（幅方向の最大Ｄ．Ｒ．が平均Ｄ．Ｒ．の２倍未満）全ての変換効率の平均値よりも高く、△印は平均値よりも低いことを意味する。
【００４３】
図３に示すように、実施例１と同様、成膜圧力が高すぎた場合、成膜速度のムラが大きくなる傾向がある。一方、成膜圧力を低くすると成膜速度のムラは減るが、変換効率が低下する傾向にある。図３の実線３０１と３０２で挟まれた範囲において、成膜速度ムラが少なく、変換効率が高い非晶質シリコンが得られることがわかった。
【００４４】
基板の長さ方向の位置を横軸に、成膜速度を縦軸にして、成膜速度ムラが多い場合の一例を図６に示す。これはＣ−Ｓ間距離が１ｃｍで、圧力が１０６７Ｐａ、Ｈ2流量が３０００ｓｃｃｍの成膜速度分布であり、実線と破線の意味は図４と同じである。成膜速度のムラが大きくなる条件範囲ではいずれも、図６に代表されるような分布を示し、幅方向、長さ方向に成膜速度の大きな差が生じ、大面積化には不向きであった。
成膜速度のムラが少ない場合の一例を図７に示す。これはＣ−Ｓ間距離が１ｃｍで圧力が６６７Ｐａ、Ｈ2流量が５０００ｓｃｃｍの成膜速度分布であり、実線と破線の意味は図４と同じである。成膜速度のムラが小さい条件範囲ではいずれも、図７に代表されるように、長さ方向において成膜速度に大きな差がなく、とくに幅方向において成膜速度が均一な非晶質シリコン薄膜が得られ、大面積化に有利である。
【００４５】
実施例１と実施例２を比較して、熟考した結果、成膜速度ムラが少なく、変換効率が高い非晶質シリコンが得られる図１と図３の実線で囲まれた範囲では、成膜圧力Ｐ（Ｐａ）とＣ−Ｓ間距離ｄの積Ｐｄと、Ｈ2流量Ｍ（ＳＬＭ）とが、
８０Ｍ＋２００≦Ｐｄ≦１６０Ｍ＋３３３
の関係にあることがわかった。
【００４６】
あるいは、積Ｐｄと、ＳｉＨ4とＨ2との混合ガスの流量Ｌ（ＳＬＭ）とが、  ６７Ｌ＋２００≦Ｐｄ≦１４７Ｌ＋３３３
の関係にあることがわかった。
【００４７】
さらには、積Ｐｄと、水素流量Ｍ（ＳＬＭ）を放電空間の堆積Ｖ（ｃｍ3）で割った値Ｍ／Ｖとが、
４×１０5ｄＭ／Ｖ＋２００≦Ｐｄ≦８×１０5ｄＭ／Ｖ＋３３３
の関係にあることがわかった。
【００４８】
あるいはまた、積Ｐｄと、ＳｉＨ4とＨ2との混合ガスの流量Ｌ（ＳＬＭ）を放電空間の堆積Ｖ（ｃｍ3）で割った値Ｌ／Ｖとが、
３．３×１０5ｄＬ／Ｖ＋２００≦Ｐｄ≦７．３×１０5ｄＬ／Ｖ＋３３３
の関係にあることがわかった。
【００４９】
Ｃ−Ｓ間距離が２ｃｍでは、成膜圧力が高い場合（図１の▲印）、発生量が少ないものの、電極の端部などにポリシラン粉の発生が認められた。Ｃ−Ｓ間距離を１ｃｍとすることで、成膜圧力が高くても(図３の▲印)、ポリシラン粉の発生量が激減した。Ｃ−Ｓ間距離を短くし、プラズマのシース幅に近づけることで、プラズマ電位の傾斜がない領域が減り、ラジカルの重合が起こりにくくなり、ポリシラン粉の発生が抑制されたと考えられる。
【００５０】
（実施例３）
実施例１および実施例２の結果から得られた成膜条件の範囲の有効性を確認するために、本実施例では、以下に示すように、Ｃ−Ｓ間距離２ｃｍで、より高いＲＦ電力で、非晶質シリコンを成膜した。高いＲＦ電力で原料ガスを分解すると、成膜速度のムラは多くなるが、原料ガスを十分に分解することができるために、より高い変換効率が期待できる。
・ＳｉＨ4の流量                    ５００ｓｃｃｍ
・Ｈ2の流量                        １０００〜８０００ｓｃｃｍ
・成膜圧力                          １３３〜１０６７Ｐａ
・ＲＦ電力                          ９００Ｗ（０．１８Ｗ／ｃｍ2）
・ＲＦ周波数                        １３．５６ＭＨｚ
・基板温度                          ２２０℃
・電極基板間距離（Ｃ−Ｓ間距離）    ２ｃｍ
・電極面積                          ５０×１００ｃｍ2
・基板                              ＳＵＳ（５０ｃｍ幅）
【００５１】
Ｈ2流量を横軸に、成膜圧力を縦軸にして、得られた結果を図８に記号で示す。記号の意味は、図１とほぼ同じである。実施例１と同様、成膜圧力が高すぎた場合、成膜速度のムラが大きくなる傾向がある。一方、成膜圧力を低くすると成膜速度のムラは減るが、変換効率が低下した。図８の実線８０１と８０２で挟まれた範囲において、成膜速度ムラが少なく、変換効率が高い非晶質シリコンが得られることがわかった。
【００５２】
また、成膜速度ムラが少ない成膜条件（図８における実線８０１と８０２に挟まれた部分）で成膜した場合の平均成膜速度とＨ2流量の関係を図９に示す。Ｈ2流量が増加することで成膜速度は減少する傾向がある。特にＨ2流量が１〜４ＳＬＭの範囲では、高い成膜速度が得られることがわかった。ＲＦ電力を増加することで、平均成膜速度は増加するが、Ｈ2流量１ＳＬＭ以下ではポリシラン粉が発生するようになった。
【００５３】
【発明の効果】
本発明の薄膜形成方法によれば、成膜速度の増加を図りつつ、大面積化が容易な均一な成膜速度分布と高い変換効率が得られる非晶質シリコンの成膜を可能にすることができた。
【図面の簡単な説明】
【図１】実施例１で得られた実験結果を示す図である。
【図２】本発明の薄膜形成方法を実施するための薄膜形成装置の一例を模式的に示す断面図である。
【図３】実施例２で得られた実験結果を示す図である。
【図４】実施例１で得られた非晶質シリコンの成膜速度分布を示す図である。
【図５】実施例１で得られた非晶質シリコンの成膜速度分布を示す図である。
【図６】実施例２で得られた非晶質シリコンの成膜速度分布を示す図である。
【図７】実施例２で得られた非晶質シリコンの成膜速度分布を示す図である。
【図８】実施例３で得られた実験結果を示す図である。
【図９】実施例１および実施例３で得られた非晶質シリコンの長さ方向の平均成膜速度とＨ2流量の関係を示す図である。
【符号の説明】
２０１  帯状基板
２０２  真空容器
２０３  ガスゲート
２０５  放電室
２０６  電極
２０７  原料ガス導入管
２０８  排気管
２０９  ブロックヒーター
２１０  放電室外部排気口
２１１  成膜領域開口調整板
２１２  蓋
２１３  ランプヒーター
２１４  熱電極
２１５  リフレクター
２１６  支持ローラー
２１７  ゲートガス導入管
【図１】
0004510242.tif 000002
【図２】
0004510242.tif 000003
【図３】
0004510242.tif 000004
【図４】
0004510242.tif 000005
【図５】
0004510242.tif 000006
【図６】
0004510242.tif 000007
【図７】
0004510242.tif 000008
【図８】
0004510242.tif 000009
【図９】
0004510242.tif 000010